(57)【要約】      （修正有）【課題】粘度指数向上効果が高く、潤滑油組成物の低温粘度を上昇させにくい粘度指数向上剤組成物を提供する。【解決手段】潤滑油用基油（ＢＯ１）と共重合体（Ａ）を含有してなる粘度指数向上剤であって、（ＢＯ１）の酸価が５．０μｇＫＯＨ／ｇ以下及び／又は（ＢＯ１）の水酸基価が５．０μｇＫＯＨ／ｇ以下であり、（Ａ）が下記一般式（１）で表される単量体（ａ）、他Ｒ３は炭素数の異なる２種類のを必須構成単量体とする共重合体であり、（ＢＯ１）と（Ａ）の溶解性パラメーターの差の絶対値が０．５〜１．０（ｃａｌ／ｃｍ３）１／２である粘度指数向上剤組成物。2014091767.tif 000014［Ｒ1は水素原子又はメチル基；Ｒ２は−Ｏ−又は−ＮＨ−で表される基；Ｒ３は炭素数１〜４の直鎖又は分岐アルキル基；である。］【選択図】なし【特許請求の範囲】
【請求項１】
潤滑油用基油（ＢＯ１）と共重合体（Ａ）を含有してなる粘度指数向上剤組成物であって、（ＢＯ１）の酸価が５．０μｇＫＯＨ／ｇ以下及び／又は（ＢＯ１）の水酸基価が５．０μｇＫＯＨ／ｇ以下であり、（Ａ）が下記一般式（１）〜（３）で表される単量体（ａ）〜（ｃ）を必須構成単量体とする共重合体であり、（ＢＯ１）と（Ａ）の溶解性パラメーターの差の絶対値が０．５〜１．０（ｃａｌ／ｃｍ３）１／２である粘度指数向上剤組成物。
【化１】
2014091767.tif 000010
［Ｒ1は水素原子又はメチル基；Ｒ２は−Ｏ−又は−ＮＨ−で表される基；Ｒ３は炭素数１〜４の直鎖又は分岐アルキル基；である。］
【化２】
2014091767.tif 000011
［Ｒ４は水素原子又はメチル基；Ｒ５は−Ｏ−又は−ＮＨ−で表される基；Ｒ６は炭素数５〜１２の直鎖又は分岐アルキル基；である。］
【化３】
2014091767.tif 000012
［Ｒ７は水素原子又はメチル基；Ｒ８は−Ｏ−又は−ＮＨ−で表される基；Ｒ９は炭素数１３〜２０の直鎖又は分岐アルキル基；である。］
【請求項２】
（ＢＯ１）が合成油である請求項１に記載の粘度指数向上剤組成物。
【請求項３】
（ＢＯ１）がポリアルファオレフィンである請求項２に記載の粘度指数向上剤組成物。
【請求項４】
（Ａ）が、（Ａ）の構成単量体として更に一般式（４）で表される単量体（ｄ）を構成単量体とする共重合体である請求項１〜３のいずれかに記載の粘度指数向上剤組成物。
【化４】
2014091767.tif 000013
［Ｒ１０は水素原子又はメチル基；Ｒ１１は−Ｏ−又は−ＮＨ−で表される基；Ｒ１２は炭素数２〜４のアルキレン基；Ｒ１３は炭素数２１〜６０の分岐アルキル基；ｎは０〜２０の数であり、ｎが２以上の場合のＲ１２は同一でも異なっていてもよく、(Ｒ１２Ｏ)ｎ部分はランダム結合でもブロック結合でもよい。］
【請求項５】
（Ａ）が、構成単量体として（Ａ）の重量に基づいて（ａ）を５〜２５重量％、（ｂ）
を５〜７０重量％、（ｃ）を５〜５０重量％及び（ｄ）を０〜４０重量％含有する共重合体である請求項１〜４のいずれかに記載の粘度指数向上剤組成物。
【請求項６】
（Ａ）が、（Ａ）の構成単量体として更に窒素原子含有ビニル単量体（ｅ）、水酸基含有ビニル単量体（ｆ）、リン原子含有ビニル単量体（ｇ）を構成単量体してなる共重合体である請求項１〜５のいずれかに記載の粘度指数向上剤組成物。
【請求項７】
（Ａ）の重量平均分子量が５，０００〜２，０００，０００である請求項１〜６のいず
れかに記載の粘度指数向上剤組成物。
【請求項８】
請求項１〜７のいずれかに記載の粘度指数向上剤組成物及び潤滑油用基油（ＢＯ２）を
含有してなる潤滑油組成物。
【請求項９】
更に、分散剤、清浄剤、酸化防止剤、油性向上剤、摩擦摩耗調整剤及び極圧剤からなる
群から選ばれる少なくとも１種の添加剤を含有してなる請求項８に記載の潤滑油組成物。
【請求項１０】
（ＢＯ２）の１００℃における動粘度が１〜１５ｍｍ２／ｓであり、かつ（ＢＯ２）
の粘度指数が１１０以上である請求項８又は９に記載の潤滑油組成物。
【発明の詳細な説明】
【技術分野】
【０００１】
本発明は、粘度指数向上剤組成物及び粘度指数向上剤組成物を含有してなる潤滑油組成物に関する。
【背景技術】
【０００２】
近年、地球環境保護の気運が高まり、自動車の省燃費性がより一層要求されてきている。省燃費化の１つの手段として、潤滑油の低粘度化による粘性抵抗の低減が挙げられる。しかしながら、単に低粘度化すると液漏れや焼き付きといった問題が生じてくる。この問題を解決するには、一般に粘度指数を上げることが必要とされ、従来から各種の粘度指数向上剤が提案され、特にポリメタクリレート（ＰＭＡ）系の共重合体からなる粘度指数向上剤が多く提案されている（例えば特許文献−１〜６）。一方、基油自体が高粘度指数である合成基油（ＧＴＬ基油、ポリアルファオレフィン基油）についても検討されている。ここで、ＧＴＬ基油とは、天然ガスからＧＴＬ（Ｇａｓ Ｔｏ Ｌｉｑｕｉｄs）技術により合成されたＣＯやＨ2を原料にしてフィッシャー−トロプシュ合成プロセスにより液化炭化水素を製造し、その液化炭化水素を水素化処理、水素異性化及び必要により接触もしくは溶剤脱ろうすることにより得られる潤滑油基油である（例えば特許文献−７）。
合成基油は高粘度指数ではあるが、分子内に極性基を全く持たないため、従来のＰＭＡ系粘度指数向上剤との相溶性が悪く、潤滑油組成物の低温（例えば−２０℃）での長期（例えば２ヶ月間）貯蔵安定性が悪いという問題が生じる。
一方、粘度指数向上能が比較的低い従来の粘度指数向上剤を添加した場合、ＧＴＬ基油への相溶性はよく、低温での潤滑油組成物の長期貯蔵安定性も良好ではあるが、粘度指数向上効果は低いという問題があった。
【先行技術文献】
【特許文献】
【０００３】
【特許文献−１】特開平７−４８４２１号公報
【特許文献−２】特開平７−７０２４７号公報
【特許文献−３】特開平７−５０９０２３号公報
【特許文献−４】特開２００３−１４７３３２号公報
【特許文献−５】特開２００２−３０２６８７号公報
【特許文献−６】特開２００３−２９２９３８号公報
【特許文献−７】特表２００４−５２２８４８号公報
【発明の概要】
【発明が解決しようとする課題】
【０００４】
本発明の目的は、粘度指数向上効果が高く、潤滑油組成物の低温粘度を上昇させにくい粘度指数向上剤組成物を提供することである。
【課題を解決するための手段】
【０００５】
本発明者等は、鋭意検討した結果、本発明に至った。すなわち本発明は、潤滑油用基油（ＢＯ１）と共重合体（Ａ）を含有してなる粘度指数向上剤組成物であって、（ＢＯ１）の酸価が５．０μｇＫＯＨ／ｇ以下及び／又は（ＢＯ１）の水酸基価が５．０μｇＫＯＨ／ｇ以下であり、（Ａ）が下記一般式（１）〜（３）で表される単量体（ａ）〜（ｃ）を必須構成単量体とする共重合体であり、（ＢＯ１）と（Ａ）の溶解性パラメーターの差の絶対値が０．５〜１．０（ｃａｌ／ｃｍ３）１／２である粘度指数向上剤組成物；前記粘度指数向上剤組成物及び基油（ＢＯ２）を含有してなる潤滑油組成物、である。
【化１】
2014091767.tif 000002
［Ｒ1は水素原子又はメチル基；Ｒ２は−Ｏ−又は−ＮＨ−で表される基；Ｒ３は炭素数１〜４の直鎖又は分岐アルキル基；である。］
【化２】
2014091767.tif 000003
［Ｒ４は水素原子又はメチル基；Ｒ５は−Ｏ−又は−ＮＨ−で表される基；Ｒ６は炭素数５〜１２の直鎖又は分岐アルキル基；である。］
【化３】
2014091767.tif 000004
［Ｒ７は水素原子又はメチル基；Ｒ８は−Ｏ−又は−ＮＨ−で表される基；Ｒ９は炭素数１３〜２０の直鎖又は分岐アルキル基；である。］
【発明の効果】
【０００６】
本発明の粘度指数向上剤組成物は、粘度指数向上効果が高く、潤滑油組成物の低温粘度を上昇させにくいという効果を奏する。
【発明を実施するための形態】
【０００７】
本発明における潤滑油用基油（ＢＯ１）としては、鉱物油及び合成油等が挙げられる。  （ＢＯ１）としては、鉱物油又は合成油を単独で使用してもよく、鉱物油及び合成油か
ら選ばれる２種以上を併用してもよい。
鉱物油としては、原油を減圧蒸留、油剤脱れき、溶剤抽出、水素化分解、溶剤脱ろう、硫酸洗浄、白土精製、水素化精製等の処理を１つ以上行って精製したもの等が挙げられる。
【０００８】
合成油としては、炭化水素合成油、エステル合成油及びエーテル合成油等が挙げられる。
炭化水素合成油としては、脂肪族炭化水素合成油及び芳香族炭化水素合成油等が挙げられる。
脂肪族炭化水素合成油としては、フィッシャー−トロプシュ合成プロセスで得られたパラフィン及びポリアルファオレフィン等が挙げられる。
フィッシャー−トロプシュ合成プロセスで得られたパラフィンとしては、上記のように、天然ガスからＧＴＬ技術により合成されたＣＯやＨ2を原料にしてフィッシャー−トロプシュ合成プロセスにより液化炭化水素を製造し、更に処理して得られる潤滑油基油が挙げられ、具体的には、欧州特許出願公開第０７７６９５９号明細書、欧州特許出願公開第０６６８３４２号明細書、欧州特許出願公開第１０２９０２９号明細書、国際公開第９７／２１７８８号、国際公開第００／１５７３６号、国際公開第００／１４１８８号、国際公開第００／１４１８７号、国際公開第００／１４１８３号、国際公開第００／１４１７９号、国際公開第００／０８１１５号、国際公開第９９／４１３３２号、国際公開第０１／１８１５６及び国際公開第０１／５７１６６号等に記載されたものが挙げられる。
【０００９】
ポリアルファオレフィンとしては、炭素数２〜３０のα−オレフィンの１種又は２種以上を構成単量体とする重合体が挙げられる。
炭素数２〜３０のα−オレフィンとしては、炭素数２〜３０の直鎖α−オレフィン及び炭素数４〜３０の分岐α−オレフィンが挙げられる。
炭素数２〜３０の直鎖α−オレフィンとしては、エチレン、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−イコセン、１−テトラコセン及び１−トリアコセン等が挙げられる。
炭素数４〜３０の分岐α−オレフィンとしては、イソブテン、２−メチル−１−ブテン、３−メチル−１−ブテン、４−メチル−１−ペンテン、８−メチル−１−ノネン、７−メチル−１−デセン、６−メチル−１−ウンデセン及び６，８−ジメチル−１−デセン等が挙げられる。
【００１０】
芳香族炭化水素合成油としては、アルキルベンゼン（モノアルキルベンゼン及びジアルキルベンゼン等）及びアルキルナフタレン（モノアルキルナフタレン、ジアルキルナフタレン及びポリアルキルナフタレン等）等が挙げられる。
アルキルベンゼンとしては、炭素数１〜２０のアルキル基を有するモノアルキルベンゼン（ｔ−ブチルベンゼン、ｎ−ドデシルベンゼン及びｎ−イコシルベンゼン等）及び炭素数１〜２０のアルキル基を有するジアルキルベンゼン（ｐ−ジ−ｔ−ブチルベンゼン及びｏ−ｎ−デシルトルエン等）等が挙げられる。
【００１１】
エステル合成油としては、モノエステル合成油、ジエステル合成油及びポリエステル合成油等が挙げられる。
【００１２】
モノエステル合成油としては、炭素数１〜２４の１価アルコールと炭素数２〜２４の１価カルボン酸とのエステルが挙げられ、具体的には、ｎ−ブタン酸エチル、ｎ−ヘキサン酸オクチル、２−エチルヘキサン酸エチル、ｎ−テトラデカン酸メチル、ｎ−ペンタデカン酸エチル、ｎ−ステアリン酸オクチル及び２−デシルテトラデカン酸エチル等が挙げられる。
【００１３】
ジエステル合成油としては、炭素数１〜２４の１価アルコールと炭素数２〜２４の２価カルボン酸とのジエステル、炭素数２〜２４の２価アルコールと炭素数２〜２４の１価カルボン酸とのジエステル及び炭素数１〜２４の２価アルコールと炭素数２〜２４の２価カルボン酸とのジエステル等が挙げられる。
炭素数１〜２４の１価アルコールと炭素数２〜２４の２価カルボン酸とのジエステルの具体例としては、アジピン酸ジエチル、アジピン酸ジ−ｎ−オクチル、アジピン酸ジ−ｎ−デシル、オクタンジカルボン酸ジ−ｎ−ノニル、デカンジカルボン酸ジ−ｎ−オクチル、デカンジカルボン酸ジ−２−エチルヘキシル、オクタデカンジカルボン酸ジ−ｎ−オクチル、セバシン酸ジ−ｎ−オクチル、テレフタル酸ジ−ｎ−ステアリル及び４，４’−ビフェニルジカルボン酸ジメチル等が挙げられる。
炭素数２〜２４の２価アルコールと炭素数２〜２４の１価カルボン酸とのジエステルの具体例としては、ｎ−ステアリン酸２モルとエチレングリコール１モルとで構成されるジエステル、２−エチルヘキサン酸２モルとジプロピレングリコール１モルとで構成されるジエステル、及びｎ−ブタン酸２モルとビスフェノールＡ１モルとで構成されるジエステル等が挙げられる。
炭素数１〜２４の２価アルコールと炭素数２〜２４の２価カルボン酸とのジエステルの具体例としては、アジピン酸１モルとジプロピレングリコール１モルとで構成されるジエステル、及びフタル酸１モルとトリエチレングリコール１モルとで構成されるジエステル等が挙げられる。
【００１４】
ポリエステル合成油としては、炭素数２〜２４の１〜６価アルコールと炭素数２〜２４の１〜６価カルボン酸とのエステルが挙げられ、具体的には、グリセリン１モルと酢酸３モルとで構成されるトリエステル、ペンタエリスリトール１モルとｎ−ブタン酸４モルとで構成されるテトラエステル、ソルビトール１モルと酢酸６モルとで構成されるヘキサエステル、グリセリン１モルとリンゴ酸１モルとで構成されるジエステル、ソルビトール１モルとアジピン酸１モルとで構成されるジエステル、トリメリット酸１モルとメタノール３モルとで構成されるトリエステル、ピロメリット酸１モルとイソプロパノール４モルとで構成されるテトラエステル、トリエチレングリコール１モルとトリメリット酸１モルとで構成されるジエステル、トリエチレングリコール２モルとピロメリット酸１モルとで構成されるテトラエステル、グリセリン１モルとトリメリット酸１モルとで構成されるジエステル、及びソルビトール１モルとトリメリット酸１モルとで構成されるジエステル等が挙げられる。
【００１５】
エーテル基油としては、炭素数２〜３のアルキレングリコールを構成単位とするポリアルキレングリコール等が挙げられ、具体的には、ポリエチレングリコール、ポリプロピレングリコール、ポリエチレングリコールモノエーテル及びポリプロピレングリコールモノエーテル等が挙げられる。
【００１６】
（ＢＯ１）のうち好ましいのは合成油であり、更に好ましいのは炭化水素合成油であり、特に好ましいのはフィッシャー−トロプシュ合成プロセスで得られたパラフィン、ポリアルファオレフィン及びこれらの併用であり、最も好ましいのはポリアルファオレフィンである。
【００１７】
本発明における（ＢＯ１）は、酸価が５．０μｇＫＯＨ／ｇ以下及び／又は水酸基価が５．０μｇＫＯＨ／ｇ以下である。つまり、（ＢＯ１）としては、（１）酸価が５．０μｇＫＯＨ／ｇ以下のもの、（２）水酸基価が５．０μｇＫＯＨ／ｇ以下のもの、（３）酸価が５．０μｇＫＯＨ／ｇ以下であり、かつ水酸基価が５．０μｇＫＯＨ／ｇ以下のもの、が挙げられる。
（ＢＯ１）の酸価、水酸基価は、ＪＩＳ−Ｋ００７０に記載の方法で測定することができる。
（ＢＯ１）の酸価は、粘度指数向上効果及び潤滑油組成物の低温粘度の観点から、好ましくは５．０μｇＫＯＨ／ｇ以下であり、更に好ましくは３．０μｇＫＯＨ／ｇ以下、特に好ましくは１．０μｇＫＯＨ／ｇ以下である。
（ＢＯ１）の水酸基価は、粘度指数向上効果及び潤滑油組成物の低温粘度の観点から、好ましくは５．０μｇＫＯＨ／ｇ以下であり、更に好ましくは３．０μｇＫＯＨ／ｇ以下、特に好ましくは１．０μｇＫＯＨ／ｇ以下である。
【００１８】
（ＢＯ１）の１００℃における動粘度（ＪＩＳ−Ｋ２２８３で測定したもの）は、粘度指数向上効果の観点から好ましくは１〜２０ｍｍ２／ｓであり、更に好ましくは２〜１０ｍｍ２／ｓである。
（ＢＯ１）の粘度指数（ＪＩＳ−Ｋ２２８３で測定したもの）は、粘度指数向上効果の観点から好ましくは９５以上であり、更に好ましくは１００以上である。
【００１９】
共重合体（Ａ）は、前記一般式（１）〜（３）で表される単量体（ａ）〜（ｃ）を必須構成単量体とする。
【００２０】
一般式（１）におけるＲ１は、水素原子又はメチル基である。これらのうち、粘度指数向上効果の観点から好ましいのは、メチル基である。
【００２１】
一般式（１）におけるＲ２は、−Ｏ−又は−ＮＨ−で表される基である。これらのうち、粘度指数向上効果の観点から好ましいのは、−Ｏ−で表される基である。
【００２２】
一般式（１）におけるＲ３は、炭素数１〜４の直鎖又は分岐アルキル基である。炭素数１〜４の直鎖又は分岐アルキル基としては、メチル基、エチル基、ｎ−プロピル基、イソプロピル基、ｎ−ブチル基、イソブチル基、ｓｅｃ−ブチル基、ｔ−ブチル基等が挙げられる。これらのうち、粘度指数向上効果の観点から好ましいのは、炭素数１〜３の直鎖アルキル基であり、更に好ましいのはメチル基及びエチル基、特に好ましいのはメチル基である。
【００２３】
単量体（ａ）の具体例としては、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル及び（メタ）アクリル酸ｔ−ブチル、Ｎ−メチル（メタ）アクリルアミド、Ｎ−エチル（メタ）アクリルアミド、Ｎ−ｎ−プロピル又はイソプロピル（メタ）アクリルアミド及びＮ−ｎ−又はイソブチル（メタ）アクリルアミド等が挙げられる。なお、「（メタ）アクリル」は、アクリル又はメタクリルを意味する。
【００２４】
一般式（２）におけるＲ４は、水素原子又はメチル基である。これらのうち、粘度指数向上効果の観点から好ましいのは、メチル基である。
【００２５】
一般式（２）におけるＲ５は、−Ｏ−又は−ＮＨ−で表される基である。これらのうち、粘度指数向上効果の観点から好ましいのは、−Ｏ−で表される基である。
【００２６】
一般式（２）におけるＲ６は、炭素数５〜１２の直鎖又は分岐アルキル基である。炭素数５〜１２の直鎖又は分岐アルキル基としては、ｎ−ペンチル基、２−メチル−ｎ−ブチル基、イソペンチル基、ネオペンチル基、ｎ−ヘキシル基、イソヘキシル基、１，２−ジメチル−ｎ−ブチル基、ｎ−ヘプチル基、１，２−ジメチル−ｎ−ペンチル基、ｎ−オクチル基、イソオクチル基、２−エチルヘキシル基、ｎ−ノニル基、イソノニル基、３，５，５−トリメチルヘキシル基、ｎ−デシル基、２，４，６−トリメチルヘプチル基、２−メチル−ｎ−ノニル基、イソデシル基、ｎ−ウンデシル基、２−メチル−ｎ−デシル基、２−エチル−ｎ−ノニル基、イソウンデシル基、ｎ−ドデシル基、イソドデシル基等が挙げられる。これらのうち、粘度指数向上効果の観点から好ましいのは、炭素数８〜１２の直鎖アルキル基であり、更に好ましいのは炭素数１０〜１２の直鎖アルキル基、特に好ましいのはｎ−ドデシル基である。
【００２７】
単量体（ｂ）の具体例としては、（メタ）アクリル酸ｎ−ペンチル、（メタ）アクリル酸２−メチル−ｎ−ブチル、（メタ）アクリル酸イソペンチル、（メタ）アクリル酸ネオペンチル、（メタ）アクリル酸ｎ−ヘキシル、（メタ）アクリル酸イソヘキシル、（メタ）アクリル酸１，２−ジメチル−ｎ−ブチル、（メタ）アクリル酸ｎ−ヘプチル、（メタ）アクリル酸１，２−ジメチル−ｎ−ペンチル（メタ）アクリル酸ｎ−オクチル、（メタ）アクリル酸イソオクチル、（メタ）アクリル酸２−エチルヘキシル、（メタ）アクリル酸ｎ−ノニル、（メタ）アクリル酸イソノニル、（メタ）アクリル酸３，５，５−トリメチルヘキシル、（メタ）アクリル酸ｎ−デシル、（メタ）アクリル酸２，４，６−トリメチルヘプチル、（メタ）アクリル酸２−メチル−ｎ−ノニル、（メタ）アクリル酸イソデシル、（メタ）アクリル酸ｎ−ウンデシル、（メタ）アクリル酸２−メチル−ｎ−デシル、（メタ）アクリル酸２−エチル−ｎ−ノニル、（メタ）アクリル酸イソウンデシル、（メタ）アクリル酸ｎ−ドデシル、（メタ）アクリル酸イソドデシル、Ｎ−ｎ−又はイソペンチル（メタ）アクリルアミド、Ｎ−ネオペンチル（メタ）アクリルアミド、Ｎ−ｎ−又はイソヘキシル（メタ）アクリルアミド、Ｎ−ｎ−又はイソヘキシル（メタ）アクリルアミド、Ｎ−ｎ−又はイソオクチル（メタ）アクリルアミド、Ｎ−ｎ−又はイソノニル（メタ）アクリルアミド、Ｎ−ｎ−又はイソデシル（メタ）アクリルアミド、Ｎ−３，５，５−トリメチルヘキシル（メタ）アクリルアミド、及びＮ−ｎ−又はイソドデシル（メタ）アクリルアミド等が挙げられる。
【００２８】
一般式（３）におけるＲ７は、水素原子又はメチル基である。これらのうち、粘度指数向上効果の観点から好ましいのは、メチル基である。
【００２９】
一般式（３）におけるＲ８は、−Ｏ−又は−ＮＨ−で表される基である。これらのうち、粘度指数向上効果の観点から好ましいのは、−Ｏ−で表される基である。
【００３０】
一般式（３）におけるＲ９は、炭素数１３〜２０の直鎖又は分岐アルキル基である。炭素数５〜１２の直鎖又は分岐アルキル基としては、ｎ−トリデシル基、イソトリデシル基、ｎ−テトラデシル基、イソテトラデシル基、ｎ−ペンタデシル基、イソペンタデシル基、ｎ−ヘキサデシル基、イソヘキサデシル基、ｎ−オクタデシル基、イソオクタデシル基、ｎ−ノナデシル基、イソノナデシル基、ｎ−エイコシル基及びイソエイコシル基等が挙げられる。これらのうち、粘度指数向上効果の観点から好ましいのは、炭素数１３〜１８の直鎖又は分岐アルキル基であり、更に好ましいのは炭素数１４〜１６の直鎖アルキル基、特に好ましいのはｎ−ヘキサデシル基である。
【００３１】
単量体（ｃ）の具体例としては、（メタ）アクリル酸ｎ−トリデシル、（メタ）アクリル酸イソトリデシル、（メタ）アクリル酸ｎ−テトラデシル、（メタ）アクリル酸イソテトラデシル、（メタ）アクリル酸ｎ−ペンタデシル、（メタ）アクリル酸イソペンタデシル、（メタ）アクリル酸ｎ−ヘキサデシル、（メタ）アクリル酸イソヘキサデシル、（メタ）アクリル酸ｎ−オクタデシル、（メタ）アクリル酸イソオクタデシル、（メタ）アクリル酸ｎ−ノナデシル、（メタ）アクリル酸イソノナデシル、（メタ）アクリル酸ｎ−エイコシル、（メタ）アクリル酸イソエイコシル、Ｎ−ｎ−又はイソトリデシル（メタ）アクリルアミド、Ｎ−ｎ−又はイソテトラデシル（メタ）アクリルアミド、Ｎ−イソペンタデシル（メタ）アクリルアミド、Ｎ−ｎ−又はイソヘキサデシル（メタ）アクリルアミド、Ｎ−ｎ−又はイソオクタデシル（メタ）アクリルアミド、及びＮ−ｎ−又はイソエイコシル（メタ）アクリルアミド等が挙げられる。
【００３２】
（Ａ）は、単量体（ａ）〜（ｃ）に加え、一般式（４）で表される単量体（ｄ）を構成単量体とする共重合体であることが、粘度指数向上効果の観点から好ましい。
【化４】
2014091767.tif 000005
【００３３】
一般式（４）におけるＲ１０は、水素原子又はメチル基である。これらのうち、粘度指数向上効果の観点から好ましいのは、メチル基である。
【００３４】
一般式（４）におけるＲ１１は、−Ｏ−又は−ＮＨ−で表される基である。これらのうち、粘度指数向上効果の観点から好ましいのは、−Ｏ−で表される基である。
【００３５】
一般式（４）におけるＲ１２は、炭素数２〜４のアルキレン基である。炭素数２〜４の
アルキレン基としては、エチレン基、１，２−又は１，３−プロピレン基、及び１，２−、１，３−又は１，４−ブチレン基が挙げられる。これらのうち、粘度指数向上効果の観点から好ましいのは、エチレン基及び１，２−プロピレン基である。
【００３６】
一般式（４）におけるｎは、０〜２０の数であり、粘度指数向上効果及び低温粘度の観点から、好ましくは０〜５の数であり、更に好ましくは０〜２の数である。
ｎが２以上の場合のＲ１２は同一でも異なっていてもよく、(Ｒ１２Ｏ)ｎ部分はランダム結合でもブロック結合でもよい。
【００３７】
一般式（４）におけるＲ１３は、炭素数２１〜６０の分岐アルキル基である。炭素数２１〜６０の分岐アルキル基としては、１−ｎ−ノニル−ｎ−ドデシル基、１−ｎ−オクチル−ｎ−ペンタデシル基、２−ｎ−デシル−ｎ−テトラデシル基、２−ｎ−ドデシル−ｎ−ペンタデシル基、イソトリアコンチル基、２−ｎ−テトラデシル−ｎ−ヘプタデシル基、２−ｎ−ヘキサデシル−ｎ−ヘプタデシル基、２−ｎ−ヘプタデシル−ｎ−イコシル基、２−ｎ−ヘキサデシル−ｎ−ドコシル基、２−オクチル−ｎ−ノニル基、２−ｎ−テトラデシル−ｎ−ヘプタデシル基、２−ｎ−ヘプタデシル−ｎ−イコシル基、２−ｎ−ヘキサデシル−ｎ−ドコシル基、２−ｎ−イコシル−ｎ−ドコシル基、２−ｎ−テトラコシル−ｎ−ヘキサコシル基、２−メチル−ｎ−ペンタコンチル基、２−ｎ−テトラデシル−ｎ−テトラコンチル基、２−ｎ−ドデシル−ｎ−ヘキサテトラコンチル基、１−ｎ−オクタコシル−ｎ−トリアコンチル基、及びプロピレンオリゴマー（７〜２０量体）から得られるオキソアルコールから水酸基を除いた残基等が挙げられる。これらのうち好ましいのは、炭素数２１〜４８の分岐アルキル基であり、更に好ましいのは炭素数２２〜３６の分岐アルキル基、特に好ましいのは炭素数２２〜３０の分岐アルキル基である。
【００３８】
単量体（ｄ）の具体例としては、（メタ）アクリル酸１−ｎ−ノニル−ｎ−ドデシル、（メタ）アクリル酸１−ｎ−オクチル−ｎ−ペンタデシル、（メタ）アクリル酸２−ｎ−デシル−ｎ−テトラデシル、（メタ）アクリル酸２−ｎ−ドデシル−ｎ−ペンタデシル、（メタ）アクリル酸イソトリアコンチル、（メタ）アクリル酸２−ｎ−テトラデシル−ｎ−ヘプタデシル、（メタ）アクリル酸２−ｎ−ヘキサデシル−ｎ−ヘプタデシル、（メタ）アクリル酸２−ｎ−ヘプタデシル−ｎ−イコシル及び（メタ）アクリル酸２−ｎ−ヘキサデシル−ｎ−ドコシル、（メタ）アクリル酸２−オクチルノニル、エチレングリコールモノ−２−エチルペンタデシルエーテルと（メタ）アクリル酸とのエステル、（メタ）アクリル酸２−ｎ−テトラデシル−ｎ−ヘプタデシル、（メタ）アクリル酸２−ｎ−ヘプタデシル−ｎ−イコシル、（メタ）アクリル酸２−ｎ−ヘキサデシル−ｎ−ドコシル、（メタ）アクリル酸２−ｎ−イコシル−ｎ−ドコシル、（メタ）アクリル酸２−ｎ−テトラコシル−ｎ−ヘキサコシル、（メタ）アクリル酸２−メチル−ｎ−ペンタコンチル、（メタ）アクリル酸２−ｎ−テトラデシル−ｎ−テトラコンチル、（メタ）アクリル酸２−ｎ−ドデシル−ｎ−ヘキサテトラコンチル、（メタ）アクリル酸１−ｎ−オクタコシル−ｎ−トリコンチル、及びプロピレンオリゴマー（１３〜２０量体）から得られるオキソアルコールと（メタ）アクリル酸とのエステル、Ｎ−１−ｎ−オクチル−ｎ−ペンタデシル（メタ）アクリルアミド、Ｎ−２−ｎ−デシル−ｎ−テトラデシル（メタ）アクリルアミド、Ｎ−イソペンタデシル（メタ）アクリルアミド、及びＮ−２−ｎ−ドデシル−ｎ−ペンタデシル（メタ）アクリルアミド等が挙げられる。
【００３９】
（Ａ）は、更に窒素原子含有ビニル単量体（ｅ）、水酸基含有ビニル単量体（ｆ）及び／又はリン原子含有ビニル単量体（ｇ）を構成単量体とする共重合体であることが、粘度指数向上効果の観点から好ましい。
窒素原子含有ビニル単量体（ｅ）としては、（ａ）〜（ｄ）に挙げた以外の単量体であって、以下の単量体（ｅ１）〜（ｅ４）が挙げられる。
【００４０】
アミド基含有ビニル単量体（ｅ１）：
（メタ）アクリルアミド、モノアルキルアミノアルキル（メタ）アクリルアミド［窒素原子に炭素数１〜４のアルキル基が１つ結合したアミノアルキル基（炭素数２〜６）を有するもの；例えばＮ−メチルアミノエチル（メタ）アクリルアミド、Ｎ−エチルアミノエチル（メタ）アクリルアミド、Ｎ−イソプロピルアミノ−ｎ−ブチル（メタ）アクリルアミド及びＮ−ｎ−又はイソブチルアミノ−ｎ−ブチル（メタ）アクリルアミド等］、ジアルキルアミノ（メタ）アクリルアミド［窒素原子に炭素数１〜４のアルキル基が２つ結合したもの；例えばＮ，Ｎ−ジメチル（メタ）アクリルアミド、Ｎ，Ｎ−ジエチル（メタ）アクリルアミド、Ｎ，Ｎ−ジイソプロピル（メタ）アクリルアミド及びＮ，Ｎ−ジ−ｎ−ブチル（メタ）アクリルアミド等］、ジアルキルアミノアルキル（メタ）アクリルアミド［窒素原子に炭素数１〜４のアルキル基が２つ結合したアミノアルキル基（炭素数２〜６）を有するもの；例えばＮ，Ｎ−ジメチルアミノエチル（メタ）アクリルアミド、Ｎ，Ｎ−ジエチルアミノエチル（メタ）アクリルアミド、Ｎ，Ｎ−ジメチルアミノプロピル（メタ）アクリルアミド及びＮ，Ｎ−ジ−ｎ−ブチルアミノブチル（メタ）アクリルアミド等］、Ｎ−ビニルカルボン酸アミド［Ｎ−ビニルホルムアミド、Ｎ−ビニルアセトアミド、Ｎ−ビニル−ｎ−又はイソプロピオニルアミド及びＮ−ビニルヒドロキシアセトアミド等］等のアミド基のみに窒素原子を有するものが挙げられる。
【００４１】
ニトロ基含有単量体（ｅ２）：
４−ニトロスチレン等が挙げられる。
【００４２】
１〜３級アミノ基含有ビニル単量体（ｅ３）：
１級アミノ基含有ビニル単量体｛炭素数３〜６のアルケニルアミン［（メタ）アリルアミン及びクロチルアミン等］、アミノアルキル（炭素数２〜６）（メタ）アクリレート［アミノエチル（メタ）アクリレート等］｝；２級アミノ基含有ビニル単量体｛モノアルキルアミノアルキル（メタ）アクリレート［窒素原子に炭素数１〜６のアルキル基が１つ結合したアミノアルキル基（炭素数２〜６）を有するもの；例えばｔ−ブチルアミノエチル（メタ）アクリレート及びメチルアミノエチル（メタ）アクリレート等］、炭素数６〜１２のジアルケニルアミン［ジ（メタ）アリルアミン等］｝；３級アミノ基含有ビニル単量体｛ジアルキルアミノアルキル（メタ）アクリレート［窒素原子に炭素数１〜６のアルキル基が２つ結合したアミノアルキル基（炭素数２〜６）を有するもの；例えばジメチルアミノエチル（メタ）アクリレート及びジエチルアミノエチル（メタ）アクリレート等］、窒素原子を有する脂環式（メタ）アクリレート［モルホリノエチル（メタ）アクリレート等］、芳香族ビニル系単量体［Ｎ，Ｎ−ジフェニルアミノエチル（メタ）アクリルアミド、Ｎ，Ｎ−ジメチルアミノスチレン、４−ビニルピリジン、２−ビニルピリジン、Ｎ−ビニルピロール、Ｎ−ビニルピロリドン及びＮ−ビニルチオピロリドン等］｝、及びこれらの塩酸塩、硫酸塩、リン酸塩又は低級アルキル（炭素数１〜８）モノカルボン酸（酢酸及びプロピオン酸等）塩等が挙げられる。なお、「（メタ）アリル」は、アリル又はメタリルを意味し、「（メタ）アクリレート」は、アクリレート又はメタクリレートを意味する。
【００４３】
ニトリル基含有ビニル単量体（ｅ４）：
（メタ）アクリロニトリル等が挙げられる。
【００４４】
（ｅ）のうち好ましいのは、（ｅ１）及び（ｅ３）であり、更に好ましいのは、Ｎ，Ｎ−ジフェニルアミノエチル（メタ）アクリルアミド、ジメチルアミノエチル（メタ）アクリルアミド、ジエチルアミノエチル（メタ）アクリルアミド、ジメチルアミノプロピル（メタ）アクリルアミド、ジメチルアミノエチル（メタ）アクリレート及びジエチルアミノエチル（メタ）アクリレートである。
【００４５】
水酸基含有ビニル単量体（ｆ）：
水酸基含有芳香族ビニル単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、モノ−又はジ−ヒドロキシアルキル（炭素数１〜４）置換（メタ）アクリルアミド［Ｎ，Ｎ−ジヒドロキシメチル（メタ）アクリルアミド、Ｎ，Ｎ−ジヒドロキシプロピル（メタ）アクリルアミド、Ｎ，Ｎ−ジ−２−ヒドロキシブチル（メタ）アクリルアミド等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］等；
ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（Ｍｎ：１００〜３００）モノ（メタ）アクリレート、ポリプロピレングリコール（Ｍｎ：１３０〜５００）モノ（メタ）アクリレート、メトキシポリエチレングリコール（Ｍｎ：１１０〜３１０）（メタ）アクリレート、ラウリルアルコールエチレンオキサイド付加物（２〜３０モル）（メタ）アクリレート及びモノ（メタ）アクリル酸ポリオキシエチレン（Ｍｎ：１５０〜２３０）ソルビタン等］等が挙げられる。
（ｆ）のうち好ましいのは、２−ヒドロキシエチル（メタ）アクリレート、２−又は３−ヒドロキシプロピル（メタ）アクリレート、Ｎ，Ｎ−ジヒドロキシプロピル（メタ）アクリルアミド及びビニルアルコールである。
【００４６】
リン原子含有単量体（ｇ）としては、以下の単量体（ｇ１）〜（ｇ２）が挙げられる。
【００４７】
リン酸エステル基含有単量体（ｇ１）：
（メタ）アクリロイロキシアルキル（炭素数２〜４）リン酸エステル［（メタ）アクリロイロキシエチルホスフェート及び（メタ）アクリロイロキシイソプロピルホスフェート］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。なお、「（メタ）アクリロイロキシ」は、アクリロイロキシ又はメタクリロイロキシを意味する。
【００４８】
ホスホノ基含有単量体（ｇ２）：
（メタ）アクリロイロキシアルキル（炭素数２〜４）ホスホン酸［（メタ）アクリロイロキシエチルホスホン酸等］及びアルケニル（炭素数２〜１２）ホスホン酸［ビニルホスホン酸、アリルホスホン酸及びオクテニルホスホン酸等］等が挙げられる。
【００４９】
（ｇ）のうち好ましいのは（ｇ１）であり、更に好ましいのは（メタ）アクリロイロキシアルキル（炭素数２〜４）リン酸エステルであり、特に好ましいのは（メタ）アクリロイロキシエチルホスフェートである。
【００５０】
（Ａ）は、単量体（ａ）〜（ｇ）に加え、以下の単量体（ｈ）〜（ｎ）を構成単量体としてもよい。
【００５１】
脂肪族炭化水素系ビニル単量体（ｈ）：
炭素数２〜２０のアルケン（エチレン、プロピレン、ブテン、イソブチレン、ペンテン、ヘプテン、ジイソブチレン、オクテン、ドデセン及びオクタデセン等）及び炭素数４〜１２のアルカジエン（ブタジエン、イソプレン、１，４−ペンタジエン、１，６−ヘプタジエン及び１，７−オクタジエン等）等が挙げられる。
【００５２】
脂環式炭化水素系ビニル単量体（ｉ）：
シクロヘキセン、（ジ）シクロペンタジエン、ピネン、リモネン、ビニルシクロヘキセン及びエチリデンビシクロヘプテン等が挙げられる。
【００５３】
芳香族炭化水素系ビニル単量体（ｊ）：
スチレン、α−メチルスチレン、ビニルトルエン、２，４−ジメチルスチレン、４−エチルスチレン、４−イソプロピルスチレン、４−ブチルスチレン、４−フェニルスチレン、４−シクロヘキシルスチレン、４−ベンジルスチレン、４−クロチルベンゼン、インデン及び２−ビニルナフタレン等が挙げられる。
【００５４】
ビニルエステル、ビニルエーテル、ビニルケトン類（ｋ）：
炭素数２〜１２の飽和脂肪酸のビニルエステル（酢酸ビニル、プロピオン酸ビニル、酪酸ビニル及びオクタン酸ビニル等）、炭素数１〜１２のアルキル、アリール又はアルコキシアルキルビニルエーテル（メチルビニルエーテル、エチルビニルエーテル、プロピルビニルエーテル、ブチルビニルエーテル、２−エチルヘキシルビニルエーテル、フェニルビニルエーテル、ビニル−２−メトキシエチルエーテル及びビニル−２−ブトキシエチルエーテル等）及び炭素数１〜８のアルキル又はアリールビニルケトン（メチルビニルケトン、エチルビニルケトン及びフェニルビニルケトン等）等が挙げられる。
【００５５】
エポキシ基含有ビニル単量体（ｌ）：
グリシジル（メタ）アクリレート及びグリシジル（メタ）アリルエーテル等が挙げられる。
【００５６】
ハロゲン元素含有ビニル単量体（ｍ）：
塩化ビニル、臭化ビニル、塩化ビニリデン、塩化（メタ）アリル及びハロゲン化スチレン（ジクロロスチレン等）等が挙げられる。
【００５７】
不飽和ポリカルボン酸のエステル（ｎ）：
不飽和ポリカルボン酸のアルキル、シクロアルキル又はアラルキルエステル［不飽和ジカルボン酸（マレイン酸、フマール酸及びイタコン酸等）の炭素数１〜８のアルキルジエステル（ジメチルマレエート、ジメチルフマレート、ジエチルマレエート及びジオクチルマレエート）］等が挙げられる。
【００５８】
（Ａ）を構成する（ａ）の割合は、粘度指数向上効果の観点から、（Ａ）の重量に基づいて、好ましくは５〜２５重量％であり、更に好ましくは７〜２２重量％、特に好ましくは１０〜２０重量％である。
（Ａ）を構成する（ｂ）の割合は、粘度指数向上効果の観点から、（Ａ）の重量に基づいて、好ましくは５〜７０重量％であり、更に好ましくは１０〜６０重量％、特に好ましくは１５〜５０重量％である。
（Ａ）を構成する（ｃ）の割合は、粘度指数向上効果の観点から、（Ａ）の重量に基づいて、好ましくは５〜５０重量％であり、更に好ましくは１０〜４５重量％、特に好ましくは１５〜４０重量％である。
（Ａ）を構成する（ｄ）の割合は、粘度指数向上効果の観点から、（Ａ）の重量に基づいて、好ましくは０〜４０重量％であり、更に好ましくは５〜４０重量％、特に好ましくは１０〜３５重量％である。
（Ａ）を構成する（ｅ）〜（ｎ）の割合は、粘度指数向上効果の観点から、（Ａ）の重量に基づいて、それぞれ独立に好ましくは０〜９５重量％であり、更に好ましくは０〜９０重量％、特に好ましくは０〜８０重量％である。
【００５９】
（Ａ）の溶解性パラメーター（以下ＳＰ値と略記する）は、粘度指数向上効果及び潤滑油組成物の低温粘度の観点から、好ましくは８．５〜９．５（ｃａｌ／ｃｍ３）１／２であり、更に好ましくは９．０〜９．４（ｃａｌ／ｃｍ３）１／２、特に好ましくは９．１〜９．３（ｃａｌ／ｃｍ３）１／２である。
なお、（Ａ）のＳＰ値は、Ｆｅｄｏｒｓ法（Ｐｏｌｙｍｅｒ Ｅｎｇｉｎｅｅｒｉｎｇ ａｎｄ Ｓｃｉｅｎｃｅ，Ｆｅｂｕｒｕａｒｙ，１９７４，Ｖｏｌ．１４、Ｎｏ．２ Ｐ．１４７〜１５４）に記載の方法で算出される値である。
（Ａ）のＳＰ値は、（Ａ）を構成する単量体それぞれのＳＰ値を前記の方法で算出し、それぞれの単量体のＳＰ値を、構成単量体単位のモル分率に基づいて平均した値である。
（Ａ）のＳＰ値は、使用する単量体の種類、モル分率を適宜調整することにより８．３〜９．５（ｃａｌ／ｃｍ３）１／２にすることができる。
【００６０】
（Ａ）のＳＰ値と潤滑油用基油（ＢＯ１）のＳＰ値の差の絶対値は、０．５〜１．０（ｃａｌ／ｃｍ３）１／２であり、粘度指数向上効果及び潤滑油組成物の低温粘度の観点から、好ましくは０．６〜１．０（ｃａｌ／ｃｍ３）１／２、更に好ましくは０．７〜０．９（ｃａｌ／ｃｍ３）１／２である。
【００６１】
（Ａ）の結晶化温度は、好ましくは０℃以下であり、更に好ましくは−２０℃以下、特に好ましくは−３０℃以下である。
なお、（Ａ）の結晶化温度は、示差走査熱量計「ＵＮＩＸ（登録商標）ＤＳＣ７」（ＰＥＲＫＩＮ−ＥＬＭＥＲ社製）を使用し、（Ａ）５ｍｇを試料とし、１０℃／分の等温速度で１００℃から−８０℃まで冷却したときに観測される結晶化温度である。
【００６２】
（Ａ）のＰＳＳＩは、剪断安定性の観点から、好ましくは２０以下であり、更に好ましくは１８以下、特に好ましくは１６以下である。また、好ましくは２以上であり、更に好ましくは４以上、特に好ましくは６以上である。
ここで、「ＰＳＳＩ」とは、ＡＳＴＭ  Ｄ  ６０２２−０１（Ｓｔａｎｄａｒｄ  Ｐｒａｃｔｉｃｅ  ｆｏｒ  Ｃａｌｃｕｌａｔｉｏｎ  ｏｆ  Ｐｅｒｍａｎｅｎｔ  Ｓｈｅａｒ  Ｓｔａｂｉｌｉｔｙ  Ｉｎｄｅｘ）に準拠し、ＡＳＴＭ  Ｄ  ６２７８−０２（Ｔｅｓｔ  Ｍｅｔｏｈｄ  ｆｏｒ  Ｓｈｅａｒ  Ｓｔａｂｉｌｉｔｙ  ｏｆ  Ｐｏｌｙｍｅｒ  Ｃｏｎｔａｉｎｉｎｇ  Ｆｌｕｉｄｓ  Ｕｓｉｎｇ  ａ  Ｅｕｒｏｐｅａｎ  Ｄｉｅｓｅｌ  Ｉｎｊｅｃｔｏｒ  Ａｐｐａｒａｔｕｓ）により測定されたデータに基づき計算された、ポリマーの永久剪断安定性指数（Ｐｅｒｍａｎｅｎｔ  Ｓｈｅａｒ  Ｓｔａｂｉｌｉｔｙ  Ｉｎｄｅｘ）を意味する。
【００６３】
（Ａ）の重量平均分子量（以下Ｍｗと略記する）は、粘度指数向上効果及び潤滑油組成物の低温粘度の観点から、好ましくは５，０００〜２，０００，０００であり、更に好ましい範囲は、潤滑油組成物の用途によって異なり、表１に記載の範囲である。
【表１】
2014091767.tif 000006
* ：オートマチックトランスミッション油
** ：ベルト−コンティニュアスリーバリュアブルトランスミッション油
*** ：マニュアルトランスミッション油
【００６４】
なお、（Ａ）のＭｗは、ゲルパーミエーションクロマトグラフィーにより、以下の条件で測定することができる。
＜Ｍｗの測定条件＞
装置      ：「ＨＬＣ−８０２Ａ」［東ソー（株）製］
カラム    ：「ＴＳＫ  ｇｅｌ  ＧＭＨ６」２本
測定温度  ：４０℃
試料溶液  ：０．５重量％のテトラヒドロフラン溶液
溶液注入量：２００μｌ
検出装置  ：屈折率検出器
標準      ：ポリスチレン
【００６５】
（Ａ）のＭｗとＰＳＳＩの比は、粘度指数向上能の観点から、好ましくは２．１×１０４以上であり、更に好ましくは２．２×１０４以上、特に好ましくは２．５×１０４以上である。また、好ましくは１×１０５以下であり、更に好ましくは８×１０４、特に好ましくは５×１０４である。
【００６６】
（Ａ）は、公知の製造方法によって得ることができ、具体的には前記単量体を溶剤中で重合触媒存在下に溶液重合することにより得る方法が挙げられる。
溶剤としては、トルエン、キシレン、炭素数９〜１０のアルキルベンゼン、メチルエチルケトン及び鉱物油等が挙げられる。
ラジカル重合開始剤としては、公知のアゾ系開始剤（アゾビスイソブチロニトリル及びアゾビスバレロニトリル等）、過酸化物系開始剤（ベンゾイルパーオキサイド、クミルパーオキサイド及びラウリルパーオキサイド等）、及びレドックス系開始剤（ベンゾイルパーオキサイドと３級アミンの混合物等）が挙げられる。更に必要により、公知の連鎖移動剤（炭素数２〜２０のアルキルメルカプタン等）を使用することもできる。
重合温度は、好ましくは２５〜１４０℃であり、更に好ましくは５０〜１２０℃である。また、上記の溶液重合の他に、塊状重合、乳化重合又は懸濁重合により（Ａ）を得ることができる。
（Ａ）の重合形態としては、ランダム付加重合体又は交互共重合体のいずれでもよく、また、グラフト共重合体又はブロック共重合体のいずれでもよい。
【００６７】
本発明の粘度指数向上剤組成物は、（Ａ）と、（Ａ）以外のアルキル（メタ）アクリル酸エステル系（共）重合体（Ｂ）を併用してもよい。
（Ｂ）としては、（Ａ）以外のアルキル（メタ）アクリル酸エステル系重合体であれば特に限定しないが、炭素数１〜１８の直鎖アルキル基を有する（メタ）アクリル酸アルキルエステル等が挙げられる。
（Ｂ）の具体例としては、メタクリル酸ｎ−オクタデシル／メタクリル酸ｎ−ドデシル（モル比１０〜３０／９０〜７０）共重合体、メタクリル酸ｎ−テトラデシル／メタクリル酸ｎ−ドデシル（モル比１０〜３０／９０〜７０）共重合体、メタクリル酸ｎ−ヘキサデシル／メタクリル酸ｎ−ドデシル／メタクリル酸メチル（モル比２０〜４０／５５〜７５／０〜１０）共重合体及びアクリル酸ｎ−ドデシル／メタクリル酸ｎ−ドデシル（モル比１０〜４０／９０〜６０）共重合体等が挙げられ、これらは単独でも２種以上を併用してもよい。
【００６８】
（Ａ）と（Ｂ）を併用する場合の（Ｂ）の使用量は、（Ａ）の重量に基づいて、低温粘度の観点から好ましくは０．０１〜３０重量％であり、更に好ましくは０．０１〜２０重量％、特に好ましくは０．０１〜１０重量％である。
【００６９】
本発明の潤滑油組成物は、本発明の粘度指数向上剤組成物及び潤滑油用基油（ＢＯ２）を含有してなる。（ＢＯ２）としては、（ＢＯ１）として例示したもののうち、潤滑油組成物を構成する粘度指数向上剤組成物中に含まれる（ＢＯ１）以外の潤滑油基油が挙げられる。ただし、（ＢＯ２）は、酸価が５．０μｇＫＯＨ／ｇ以下及び／又は水酸基価が５．０μｇＫＯＨ／ｇ以下を満たす必要はない。（ＢＯ２）として好ましいのは鉱物油である。
【００７０】
（ＢＯ２）の１００℃における動粘度（ＪＩＳ−Ｋ２２８３で測定したもの）は、粘度指数向上効果の観点から好ましくは１〜１５ｍｍ２／ｓであり、更に好ましくは２〜５ｍｍ２／ｓである。
（ＢＯ２）の粘度指数（ＪＩＳ−Ｋ２２８３で測定したもの）は、粘度指数向上効果の観点から好ましくは１１０以上であり、更に好ましくは１２０以上である。
【００７１】
（ＢＯ２）の曇り点（ＪＩＳ−Ｋ２２６９で測定したもの）は、好ましくは−５℃以下であり、更に好ましくは−１５℃以下である。（ＢＯ２）の曇り点がこの範囲内であると潤滑油組成物の低温粘度が良好である。
【００７２】
本発明の潤滑油組成物における粘度指数向上剤組成物の含有率は、（ＢＯ２）の重量に基づいて、粘度指数向上剤組成物中の（Ａ）の重量に換算して、好ましくは１〜３０重量％である。
潤滑油組成物がエンジン油として使用される場合には、１００℃における動粘度が４〜１０ｍｍ２／ｓの基油に、（Ａ）を２〜１０重量％含有しているものが好ましい。
潤滑油組成物がギヤ油として使用される場合には、１００℃における動粘度が２〜１０ｍｍ２／ｓの（ＢＯ２）に、（Ａ）を３〜３０重量％含有しているものが好ましい。
潤滑油組成物が自動変速機油（ＡＴＦ、ｂｅｌｔ−ＣＶＴ及びＭＦＴ）として使用される場合には、１００℃における動粘度が２〜６ｍｍ２／ｓの（ＢＯ２）に、（Ａ）を３〜２５重量％含有しているものが好ましい。
潤滑油組成物がトラクション油として使用される場合には、１００℃における動粘度が１〜５ｍｍ２／ｓの（ＢＯ２）に、（Ａ）を０．５〜１０重量％含有しているものが好ましい。
【００７３】
本発明の潤滑油組成物の１００℃におけるＨＴＨＳ粘度は、省燃費性能の観点から、好ましくは３．０〜６．０ｍＰａ・ｓであり、より好ましくは３．５〜５．５ｍＰａ・ｓ、更に好ましくは３．８〜５．３ｍＰａ・ｓ、特に好ましくは４．０〜５．０ｍＰａ・ｓ、最も好ましくは４．２〜４．５ｍＰａ・ｓである。
ここでいう１００℃におけるＨＴＨＳ粘度とは、ＡＳＴＭＤ４６８３に規定される１００℃での高温高剪断粘度を示す。１００℃におけるＨＴＨＳ粘度が３．０ｍＰａ・ｓ未満の場合には、蒸発性が高く、潤滑性不足を来たすおそれがあり、６．０ｍＰａ・ｓを超える場合には、必要な低温粘度及び十分な省燃費性能が得られないおそれがある。
【００７４】
本発明の潤滑油組成物の１５０℃におけるＨＴＨＳ粘度は、省燃費性能の観点から、好ましくは２．０〜３．５ｍＰａ・ｓであり、より好ましくは２．３〜３．２ｍＰａ・ｓ、更に好ましくは２．４〜３．０ｍＰａ・ｓ、特に好ましくは２．５〜２．８ｍＰａ・ｓ、最も好ましくは２．６〜２．７ｍＰａ・ｓである。である。
ここでいう１５０℃におけるＨＴＨＳ粘度とは、ＡＳＴＭ  ＡＳＴＭ  Ｄ４６８３に規定される１５０℃での高温高剪断粘度を示す。１５０℃におけるＨＴＨＳ粘度が２．０ｍＰａ・ｓ未満の場合には、蒸発性が高く、潤滑性不足を来たすおそれがあり、３．５ｍＰａ・ｓを超える場合には、必要な低温粘度及び十分な省燃費性能が得られないおそれがある。
【００７５】
本発明の潤滑油組成物は、１５０℃におけるＨＴＨＳ粘度に対する１００℃におけるＨＴＨＳ粘度の比が、下記式（Ｐ）で表される条件を満たすことが好ましい。
ＨＴＨＳ（１００℃）／ＨＴＨＳ（１５０℃）≦２．５  （Ｐ）
［式中、ＨＴＨＳ（１００℃）は１００℃における潤滑油組成物のＨＴＨＳ粘度を示し、ＨＴＨＳ（１５０℃）は１５０℃における潤滑油組成物のＨＴＨＳ粘度を示す。］
【００７６】
ＨＴＨＳ（１００℃）／ＨＴＨＳ（１５０℃）が２．５を超える場合には、十分な省燃費性能や低温特性が得られないおそれがある。
ＨＴＨＳ（１００℃）／ＨＴＨＳ（１５０℃）は、好ましくは０．５〜２．４であり、更に好ましくは０．７〜２．３、特に好ましくは１．０〜２．２、最も好ましくは１．３〜２．０である。
【００７７】
本発明の潤滑油組成物の−４０℃における低温粘度は、好ましくは１，０００〜６，０００ｍＰａ・ｓであり、更に好ましくは１，５００〜５，５００ｍＰａ・ｓである。なお、潤滑油組成物の−４０℃における低温粘度は、ＡＳＴＭ  Ｄ  ５２９３の方法で測定することができる。
【００７８】
本発明の潤滑油組成物は、各種添加剤を含有してもよい。添加剤としては、以下のものが挙げられる。
（１）分散剤：
コハク酸イミド類（ビス−又はモノ−ポリブテニルコハク酸イミド類）、マンニッヒ縮
合物及びボレート類等；
（２）清浄剤：
塩基性、過塩基性又は中性の金属塩［スルフォネート（石油スルフォネート、アルキル
ベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物；
（３）酸化防止剤：
ヒンダードフェノール類及び芳香族２級アミン類等；
（４）油性向上剤：
長鎖脂肪酸及びそれらのエステル（オレイン酸及びオレイン酸エステル等）、長鎖アミ
ン及びそれらのアミド（オレイルアミン及びオレイン酸アミド等）等；
（５）摩擦摩耗調整剤：
モリブデン系及び亜鉛系化合物（モリブデンジチオフォスフェート、モリブデンジチオ
カーバメート及びジンクジアルキルジチオフォスフェート等）等；
（６）極圧剤：
硫黄系化合物（モノ又はジスルフィド、スルフォキシド及び硫黄フォスファイド化合
物）、フォスファイド化合物及び塩素系化合物（塩素化パラフィン等）等；
（７）消泡剤：
シリコン油、金属石けん、脂肪酸エステル及びフォスフェート化合物等；
（８）抗乳化剤：
４級アンモニウム塩（テトラアルキルアンモニウム塩等）、硫酸化油及びフォスフェー
ト（ポリオキシエチレン含有非イオン性界面活性剤のフォスフェート等）等；
（９）腐食防止剤：
窒素原子含有化合物（ベンゾトリアゾール及び１，３，４−チオジアゾリル−２，５−
ビスジアルキルジチオカーバメート等）等。
【実施例】
【００７９】
以下、実施例により本発明を詳細に説明するが、本発明はこれらに限定されるものではない。
【００８０】
＜実施例１〜６、比較例１〜４＞
撹拌装置、加熱冷却装置、温度計及び窒素導入管を備えた反応容器に、表２に記載の基油４００重量部、表２に記載の単量体配合物１００重量部、２，２−アゾビス（２，４−ジメチルバレロニトリル）０．５重量部及び２，２−アゾビス（２−メチルブチロニトリル）０．２重量部を投入し、窒素置換（気相酸素濃度：１００ｐｐｍ以下）を行った後、密閉下、撹拌しながら７６℃に昇温し、同温度で４時間重合反応を行った。１２０〜１３０℃に昇温後、同温度で減圧下（０．０２７〜０．０４０ＭＰａ）未反応の単量体を２時間かけて除去し、共重合体（Ａ１）〜（Ａ６）、（Ｈ１）〜（Ｈ４）からなる粘度指数向上剤組成物（Ｒ１）〜（Ｒ６）、（Ｓ１）〜（Ｓ４）を得た。得られた共重合体（Ａ１）〜（Ａ６）、（Ｈ１）〜（Ｈ４）のＳＰ値を上記の方法で計算し、Ｍｗ及び結晶化温度を上記の方法で測定した。また、粘度指数向上剤組成物中の共重合体と基油の溶解性を以下の方法で評価した。結果を表２に示す。
【００８１】
＜実施例７〜８、比較例５〜６＞
撹拌装置、加熱冷却装置、温度計、滴下ロート、窒素導入管及び減圧装置を備えた反応容器に、表２に記載の基油１００重量部を投入し、別のガラス製ビーカーに、表２に記載の単量体１００重量部、連鎖移動剤としてのドデシルメルカプタン１．０重量部、２，２−アゾビス（２，４−ジメチルバレロニトリル）０．５重量部及び２，２−アゾビス（２−メチルブチロニトリル）０．２重量部を投入し、２０℃で撹拌、混合して単量体溶液を調製し、滴下ロートに投入した。反応容器の気相部の窒素置換（気相酸素濃度：１００ｐｐｍ以下）を行った後、密閉下系内温度を７０〜８５℃に保ちながら、２時間かけて単量体溶液を滴下し、滴下終了から２時間、８５℃で熟成した後、１２０〜１３０℃に昇温後、同温度で減圧下（０．０２７〜０．０４０ＭＰａ）未反応の単量体を２時間かけて除去し、共重合体（Ａ７）〜（Ａ８）、（Ｈ５）〜（Ｈ６）からなる粘度指数向上剤組成物（Ｒ７）〜（Ｒ８）、（Ｓ５）〜（Ｓ６）を得た。得られた共重合体（Ａ７）〜（Ａ８）、（Ｈ５）〜（Ｈ６）のＳＰ値を上記の方法で計算し、Ｍｗ及び結晶化温度を上記の方法で測定した。また、粘度指数向上剤組成物中の共重合体と基油の溶解性を以下の方法で評価した。結果を表２に示す。
【００８２】
＜粘度指数向上剤組成物中の共重合体と基油の溶解性の評価方法＞
粘度指数向上剤組成物（Ｒ１）〜（Ｒ８）、（Ｓ１）〜（Ｓ６）の外観を目視で観察し、以下の評価基準で基油溶解性を評価した。
［評価基準］
○：外観が均一であり、共重合体の不溶解物がない
×：外観が不均一であり、共重合体の不溶解物が認められる
【００８３】
【表２】
2014091767.tif 000007
【００８４】
表２に記載の単量体（ａ）〜（ｆ）の組成は、以下に記載した通りである。
（ａ−１）：メタクリル酸メチル
（ｂ−１）：メタクリル酸ｎ−ドデシル
（ｃ−１）：メタクリル酸ｎ−テトラデシル
（ｃ−２）：メタクリル酸ｎ−ヘキサデシル
（ｄ−１）：メタクリル酸１−ｎ−ノニル−ｎ−ドデシル
（ｄ−２）：メタクリル酸２−ｎ−デシル−ｎ−テトラデシル
（ｅ−１）：Ｎ，Ｎ−ジメチルアミノエチルメタクリレート
（ｆ−１）：ヒドロキシエチルメタクリレート
【００８５】
表２に記載の基油（ＢＯ１−１）〜（ＢＯ１−２）、（ＢＯ１’−１）〜（ＢＯ１’−２）は、以下に記載した通りである。
（ＢＯ１−１）：「Ｓｐｅｃｔｒａｓｙｎ４」［ＳＰ値：８．２（ｃａｌ／ｃｍ３）１／２、１００℃における動粘度：４．０５ｍｍ２／ｓ、粘度指数：１２２、酸価：２．０μｇＫＯＨ／ｇ、水酸基価：３０μｇＫＯＨ／ｇ、エクソンモービル社製］
（ＢＯ１−２）：「Ｓｐｅｃｔｒａｓｙｎ２」［ＳＰ値：８．２（ｃａｌ／ｃｍ３）１／２、１００℃における動粘度：２．４ｍｍ２／ｓ、粘度指数：９６、酸価：３．０μｇＫＯＨ／ｇ、水酸基価：１．０μｇＫＯＨ／ｇ、エクソンモービル社製］
（ＢＯ１’−１）：「ＹＵＢＡＳＥ４」［ＳＰ値：８．４（ｃａｌ／ｃｍ３）１／２、１００℃における動粘度：４．２１ｍｍ２／ｓ、粘度指数：１０１、酸価：０．１ｍｇＫＯＨ／ｇ、水酸基価：５０μｇＫＯＨ／ｇ、ＳＫルブリカンツジャパン（株）製］
（ＢＯ１’−２）：「ＹＵＢＡＳＥ２」［ＳＰ値：８．４（ｃａｌ／ｃｍ３）１／２、１００℃における動粘度：２．４２ｍｍ２／ｓ、粘度指数：９６、酸価：０．２ｍｇＫＯＨ／ｇ、水酸基価：３０μｇＫＯＨ／ｇ、ＳＫルブリカンツジャパン（株）製］
【００８６】
＜実施例９〜１４、比較例７〜１０（エンジン油用潤滑油組成物の評価）＞
撹拌装置を備えたステンレス製容器に、表２に記載の基油を投入し、得られる潤滑油組成物の１５０℃のＨＴＨＳ粘度が２．６０±０．０５（ｍｍ２／ｓ）になるように、それぞれ粘度指数向上剤組成物（Ｒ１）〜（Ｒ６）、（Ｓ１）〜（Ｓ４）を添加し、潤滑油組成物（Ｖ１）〜（Ｖ６）、（Ｗ１）〜（Ｗ４）を得た。
潤滑油組成物（Ｖ１）〜（Ｖ６）、（Ｗ１）〜（Ｗ４）の粘度指数、ＨＴＨＳ粘度（８０℃）、低温粘度（−４０℃）を以下の方法で測定した。結果を表３に示す。
【００８７】
＜実施例１５〜１６、比較例１１〜１２（ギア油用潤滑油組成物の評価）＞
撹拌装置を備えたステンレス製容器に、表２に記載の基油を投入し、得られる潤滑油組成物の１００℃における動粘度が７．００±０．０２（ｍｍ２／ｓ）になるように、それぞれ粘度指数向上剤組成物（Ｒ７）〜（Ｒ８）、（Ｓ５）〜（Ｓ６）を添加し、潤滑油組成物（Ｖ７）〜（Ｖ８）、（Ｗ５）〜（Ｗ６）を得た。
潤滑油組成物（Ｖ７）〜（Ｖ８）、（Ｗ５）〜（Ｗ６）の粘度指数、４０℃における動粘度、低温粘度（−４０℃）を以下の方法で測定した。結果を表４に示す。
【００８８】
＜潤滑油組成物の粘度指数及び４０℃における動粘度の測定方法＞
ＪＩＳ−Ｋ２２８３−１９９３の方法で測定した。
＜潤滑油組成物のＨＴＨＳ粘度の測定方法＞
ＡＳＴＭ  Ｄ  ５４８１の方法で１００℃で測定した。
＜潤滑油組成物の低温粘度（ＣＣＳ粘度）の測定方法＞
ＡＳＴＭ  Ｄ  ５２９３の方法で−４０℃での粘度を測定した。
【００８９】
【表３】
2014091767.tif 000008
【００９０】
【表４】
2014091767.tif 000009
【００９１】
表３、４から明らかなように、本発明の粘度指数向上剤組成物を含有してなる潤滑油組成物（実施例９〜１６）は、比較例７〜１２の潤滑油組成物と比較して、粘度指数向上効果が高く、低温粘度が低い。
【産業上の利用可能性】
【００９２】
本発明の粘度指数向上剤組成物を含有してなる潤滑油組成物は、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油として好適である。